(57)【特許請求の範囲】
【請求項１】
装着品又はスポーツ用品用の防滑部材であって、
前記防滑部材が、エラストマーとハイドロゲルとを備えた弾性体により構成されており、
前記ハイドロゲルの少なくとも一部が、前記弾性体の表面に分散されている、防滑部材。
【請求項２】
前記弾性体の表面において、前記ハイドロゲルの占める面積が、前記弾性体の表面全体の面積の１〜２５％である、請求項１に記載の防滑部材。
【請求項３】
前記ハイドロゲルが、架橋体である、請求項１又は２に記載の防滑部材。
【請求項４】
前記ハイドロゲルが、ポリビニルアルコールゲルを含んでいる、請求項３に記載の防滑部材。
【請求項５】
前記ポリビニルアルコールゲルのけん化度が、８０〜１００％である、請求項４に記載の防滑部材。
【請求項６】
前記ハイドロゲルが、シリコーンハイドロゲルを含んでいる、請求項１〜３のいずれか１項に記載の防滑部材。
【請求項７】
前記弾性体が、さらにシランカップリング剤を含んでいる、請求項１〜６のいずれか１項に記載の防滑部材。
【請求項８】
前記ハイドロゲルが、前記弾性体の内部にも分散されており、
前記エラストマーに対して１〜１０重量％の量の前記ハイドロゲルを含んでいる、請求項１〜７のいずれか１項に記載の防滑部材。
【請求項９】
請求項１〜８のいずれか１項に記載の防滑部材を備えた装着品。
【請求項１０】
前記装着品が靴であり、
前記防滑部材が、前記靴の靴底の地面に接触する位置に設けられている、請求項９に記載の装着品。
【請求項１１】
前記防滑部材が、かかと、中足指節関節又はつま先のうち少なくとも１箇所に対応する位置に設けられている、請求項９又は１０に記載の装着品。
【請求項１２】
請求項１〜８のいずれか１項に記載の防滑部材を備えたスポーツ用品。
【発明の詳細な説明】
【技術分野】
【０００１】
本発明は、装着品又はスポーツ用品用の防滑部材、装着品及びスポーツ用品に関し、より詳しくは、ウェットグリップ性が向上した装着品又はスポーツ用品用の防滑部材、並びにその防滑部材を備えた装着品及びスポーツ用品に関する。
【背景技術】
【０００２】
スポーツを行う際に、プレイヤーは様々な装着品を装備し、又は、様々なスポーツ用品を使用する。そのような装着品又はスポーツ用品には、濡れた地面やボール、あるいは人の手のような水で濡れた対象物と接触することが想定されるものがある。そのような用品が水で濡れた対象物と接触すると、該用品と対象物との間に介在する水によって、該用品と対象物との直接的な接触が妨げられるため、滑りやすくなるという問題が生じる。【０００３】
装着品の例として、運動靴は、雨天後又は雨天中の水で濡れた地面上において使用されることがある。水で濡れた地面は滑りやすいため、運動靴の着用者が濡れた地面上で行動する際に滑って転倒する危険性がある。【０００４】
また、プレイヤーが把持して使用するバットのようなスポーツ用品では、プレイヤーが発する汗がグリップと手との間に生じる又は入り込むことがある。このようなグリップと手との間に存在する汗は、両者の間に滑りを生じさせる原因となるため、プレイヤーがバットを手にしっかりと固定することの妨げとなる。場合によっては、この汗が原因となって、バットが手から滑り出てしまうこともある。【０００５】
そのため、水に濡れた対象物と接触する装着品又はスポーツ用品に設けることにより、水に濡れた対象物に対する滑りを抑制して十分なグリップ性を発揮可能な、すなわち、ウェットグリップ性の高い防滑部材が求められている。【０００６】
従来技術において、ウェットグリップ性が高められた装着品又はスポーツ用品用の防滑部材としては、例えば、以下の特許文献１〜３に示される靴底が知られている。
特許文献１には、ゴム及び／又は樹脂の靴底用発泡体に、皮革の研磨切削物が配合された靴底用発泡体が開示されている。この靴底用発泡体では、配合された吸水性の高い皮革の研磨切削物によって靴底用発泡体の水の濡れ性を向上させ、それによりウェットグリップ性が高められている。
特許文献２には、ゴムを含む粘弾性体から形成されたアウトソールが開示されている。このアウトソールでは、該粘弾性体の動的粘弾性測定における損失係数及び貯蔵弾性率、並びに引張応力を調整して、該粘弾性体を高粘性化することにより、ウェットグリップ性が高められている。
特許文献３には、熱可塑性エラストマーを含む組成物から形成されたアウターソールが開示されている。このアウターソールは、該組成物の表面自由エネルギーを高くすることにより、組成物の表面と路面との間に液膜が形成されることが抑制されており、それによって、ウェットグリップ性が高められている。
【先行技術文献】
【特許文献】
【０００７】
【特許文献１】日本国特開第２００５−０８７４０８号公報
【特許文献２】国際公開第２０１８／１９３５５５号
【特許文献３】国際公開第２０１６／０７６４３２号
【発明の概要】
【発明が解決しようとする課題】
【０００８】
上記のような様々な防滑部材が提案されているものの、様々な装着品又はスポーツ用品に広く適用可能な防滑部材であって、ウェットグリップ性がさらに向上した防滑部材や、ウェットグリップ性がさらに向上した装着品及びスポーツ用品は、常に求められ続けている。【０００９】
本発明は、上記問題点に鑑み、ウェットグリップ性が向上した装着品又はスポーツ用品用の防滑部材、並びにそのような防滑部材を備えた装着品及びスポーツ用品を提供することを課題とする。
【課題を解決するための手段】
【００１０】
本発明者らは、エラストマーの表面上にハイドロゲルを分散させることにより、前記課題を解決し得ることを見出した。
ハイドロゲルは、人工軟骨のような生体適合材料にも使用される、親水性が高いため水に濡れた対象物に対して滑りやすい材料として広く知られた材料である。本発明者らは、そのような特性を有するハイドロゲルをエラストマーの表面上に分散させることによって、驚くべきことに、エラストマー及びハイドロゲルを備えた防滑部材のウェットグリップ性が従来技術に比べて飛躍的に向上することを見出し、本発明を完成させた。【００１１】
すなわち、本発明に係る装着品又はスポーツ用品用の防滑部材は、エラストマー及びハイドロゲルを備えた弾性体により構成されており、前記ハイドロゲルの少なくとも一部が、エラストマーの表面に分散されている。【００１２】
好ましくは、本発明に係る装着品又はスポーツ用品用の防滑部材では、前記ハイドロゲルの占める面積が、前記弾性体の表面全体の１〜２５％である。【００１３】
好ましくは、本発明に係る装着品又はスポーツ用品用の防滑部材では、前記ハイドロゲルが、架橋体である。【００１４】
好ましくは、本発明に係る装着品又はスポーツ用品用の防滑部材では、前記ハイドロゲルが、前記ハイドロゲルが、ポリビニルアルコールゲルを含んでいる。より好ましくは、前記ポリビニルアルコールゲルのけん化度が、８０〜１００％である。【００１５】
好ましくは、本発明に係る装着品又はスポーツ用品用の防滑部材では、前記ハイドロゲルが、シリコーンハイドロゲルを含んでいる。【００１６】
好ましくは、本発明に係る装着品又はスポーツ用品用の防滑部材は、さらにシランカップリング剤を含んでいる。【００１７】
好ましくは、本発明に係る装着品又はスポーツ用品用の防滑部材では、前記ハイドロゲルが、前記弾性体の内部にも分散されており、前記防滑部材が、前記エラストマーに対して１〜１０重量％の量の前記ハイドロゲルを含んでいる。【００１８】
本発明に係る装着品又はスポーツ用品は、上記防滑部材を備えている。【００１９】
好ましくは、本発明に係る装着品が靴であり、前記防滑部材が、前記靴の靴底の地面に接触する位置に設けられている。より好ましくは、前記防滑部材が、かかと、中足指節関節又はつま先のうち少なくとも１箇所に対応する位置に設けられている。
【図面の簡単な説明】
【００２０】
【図１】一実施形態の装着品又はスポーツ用品用の防滑部材を構成する弾性体の表面の概略図。
【図２】図１の弾性体が、水で濡れた対象物と接触する前の状態を示した概略図。
【図３】図１の弾性体が、水で濡れた対象物と接触した後の状態を示した概略図。
【図４】一実施形態の装着品としての靴であって、靴底の地面に接触する位置に防滑部材が設けられた靴を示した概略図。
【図５】図５の靴における、防滑部材が設けられた靴底の底面図。
【図６】一実施形態の装着品としてのラグビーウェアの平面図。
【図７】一実施形態の装着品としての手袋の平面図。
【図８】実施例及び比較例の弾性体における静摩擦係数及び動摩擦係数を表した図。
【図９】実施例及び比較例の弾性体における静摩擦係数及び動摩擦係数を表した図。
【図１０】実施例及び比較例の弾性体における静摩擦係数及び動摩擦係数を表した図。
【図１１】実施例及び比較例の弾性体における静摩擦係数及び動摩擦係数を表した図。
【図１２】実施例及び比較例の弾性体における静摩擦係数及び動摩擦係数を表した図。
【図１３】実施例及び比較例の弾性体における静摩擦係数及び動摩擦係数を表した図。
【図１４】実施例及び比較例の弾性体における静摩擦係数及び動摩擦係数を表した図。
【図１５】実施例及び比較例の弾性体における静摩擦係数及び動摩擦係数を表した図。
【図１６】実施例及び比較例の弾性体における静摩擦係数及び動摩擦係数を表した図。
【図１７】実施例及び比較例の弾性体における静摩擦係数及び動摩擦係数を表した図。
【発明を実施するための形態】
【００２１】
以下、図面を参照しつつ、本発明の装着品又はスポーツ用品用の防滑部材及びスポーツ用品の一実施形態について説明する。ただし、下記の実施形態は、単なる例示である。本発明は、下記の実施形態に何ら限定されない。
【００２２】
（防滑部材）
まず、本発明の装着品又はスポーツ用品用の防滑部材について、図１〜３を参照して説明する。
図１は、本実施形態の装着品又はスポーツ用品用の防滑部材を構成する弾性体１０の表面を示した概略図である。本実施形態の弾性体１０は、エラストマー１１と、ハイドロゲル１２とを備えており、ハイドロゲル１２の少なくとも一部が、弾性体１０の表面に分散されている。
本明細書において、装着品とは、使用時において使用者に着用又は装着される物品をいい、例えば、運動用、作業用、防寒用又は日用の靴、ウェア、手袋、眼鏡等を含む。また、本明細書において、スポーツ用品とは、使用者が運動を行う際に（特に、使用者に把持されて）使用される用品であって、前述の装着品に含まれないものをいい、例えば、バット、ラケット、ゴルフクラブ等（本発明の防滑部材は、主にこれらのグリップ部に設けられる）や、それらに供されるグリップ、グリップテープ等を含む。なお、本明細書で使用される用語「運動」は、広く人間が体を動かして行う身体活動全般をいい、スポーツ、アスレチック、エクササイズ、レクリエーション等のために行う身体活動を含む。
また、本明細書で使用される用語「表面」は、防滑部材がスポーツ用品に備えられた際に、エラストマー及び弾性体が対象物と接触することになる面をいう。例えば、防滑部材が靴の靴底に設けられた場合には、エラストマー及び弾性体の表面とは、エラストマー及び弾性体が地面と接触することになる面のことをいい、エラストマー及び弾性体が靴と接着されている面であって地面と接触することのない面を含まない。
【００２３】
図２は、本実施形態の防滑部材を構成する弾性体１０が、水Ｗで濡れた対象物Ｇと接触する前の状態を示した概略図であり、図３は、本実施形態の防滑部材を構成する弾性体１０が、水Ｗで濡れた対象物Ｇと接触した後の状態を示した概略図である。ここでは、対象物Ｇは、水Ｗで濡れた地面として表されている。
ハイドロゲル１２は、エラストマー１１に比べて、水Ｗとの親和性が高い。そのため、斯かる構成により、弾性体１０の表面が水Ｗで濡れた対象物Ｇと接触する際に、対象物Ｇを濡らしている水Ｗは、表面に分散して設けられたハイドロゲル１２と接触しようとする傾向を生じるため、図３に示すように、ハイドロゲル１２の設けられた位置に集まる。これにより、弾性体１０の表面に露出したエラストマー１１と対象物Ｇとの間に介在する水Ｗが低減することになるため、エラストマー１１と対象物Ｇとの接触面積が大きくなる。
したがって、本実施形態の弾性体１０は、水Ｗで濡れた対象物Ｇに対しても高いグリップ性を発揮することができ、したがって、ウェットグリップ性が向上する。
【００２４】
また、ハイドロゲル１２の圧縮弾性率がエラストマー１１に比べて低い場合には、弾性体１０の表面が水Ｗで濡れた対象物Ｇに接触する際に、図３に示すように、ハイドロゲル１２が水Ｗに押し込まれて圧縮される。これにより、ハイドロゲル１２の設けられた位置に集まった水Ｗを、対象物Ｇとハイドロゲル１２との間にトラップすることができるため、ハイドロゲル１２の設けられた位置に集まった水Ｗが、エラストマー１１と対象物Ｇとの間に漏れ難くなる。したがって、エラストマー１１と対象物Ｇとの接触面積をより確実に確保することができ、それによって、ウェットグリップ性をより効果的に高めることができる。
【００２５】
弾性体１０では、ハイドロゲル１２が、弾性体１０の表面全体にわたってほぼ均一に分散されている。これにより、弾性体１０では、弾性体１０の表面全体において、弾性体１０の表面に露出したエラストマー１１と対象物Ｇとの間に介在する水Ｗを、ハイドロゲル１２の下へと効果的に誘導することができる。そのため、弾性体１０の表面全体において、ウェットグリップ性をより効果的に高めることができる。
もっとも、弾性体１０では、必ずしも上述のようにハイドロゲル１２が弾性体の表面全体にわたって分散されていなくてもよい。ハイドロゲル１２が弾性体１０の表面の特定の領域に偏在して分散したハイドロゲル分散部を形成していたとしても、弾性体１０のウェットグリップ性は、高められる。
【００２６】
弾性体１０の表面上に分散されたハイドロゲル１２の占める面積は、特に限定されないが、例えば、弾性体１０の表面の面積全体の１〜２５％の範囲であり、５〜２５％の範囲が好ましく、５〜２０％の範囲がより好ましい。ハイドロゲル１２の占める面積を上記範囲とすることにより、対象物を濡らしている水Ｗを、ハイドロゲル１２が設けられた位置に効率的に集めることができるため、弾性体１０のウェットグリップ性を効果的に発揮することができる。
ここで、弾性体１０の表面上に分散されたハイドロゲル１２は、小さな粒子の状態で実質的に均一に分散されていることが好ましい。ハイドロゲル１２が小さな粒子として均一に分散されていることにより、対象物を濡らしている水Ｗを、ハイドロゲル１２が設けられた位置にさらに効率的に集めることができる。好ましくは、ハイドロゲル１２の平均粒子径は、０．０１〜１０００μｍであり、より好ましくは、０．０１〜１００μｍである。
【００２７】
図１には、弾性体１０の表面にハイドロゲル１２が分散されていることが示されているが、本実施形態の弾性体１０では、ハイドロゲル１２は、弾性体１０の内部にも分散されていてもよい。その場合には、弾性体１０の表面が摩耗して、露出していたハイドロゲル１２が失われても、新たに露出した弾性体１０の表面に、弾性体１０の内部に分散されていたハイドロゲル１２が再び露出するため、弾性体１０のウェットグリップ性が経時的に劣化しにくく、弾性体１０の耐久性を向上することができる。
【００２８】
弾性体１０の内部にハイドロゲル１２が分散されている場合には、弾性体１０の圧縮弾性率及び硬度が低下し、柔軟性が高くなる。これにより、弾性体１０の衝撃吸収性及びグリップ性が高くなるという効果も生じる。
弾性体１０の内部に分散されたハイドロゲル１２の量は、特に限定されないが、防滑部材を構成する弾性体１０の圧縮弾性率及び硬度への影響を考慮しつつ、適切な量に設定することが好ましい。好ましくは、弾性体１０の内部に分散されたハイドロゲル１２の量は、エラストマー１１に対して１〜１５重量％が好ましく、５〜１０重量％がより好ましい。
また、内部に分散されたハイドロゲル１２の粒子径は、防滑部材を構成する弾性体１０の機械的強度の低下を抑制するため、小さいことが好ましい。この観点からも、ハイドロゲル１２の平均粒子径は、０．０１〜１０００μｍであることが好ましく、０．０１〜１００μｍであることがより好ましい。
【００２９】
本実施形態の弾性体１０の硬度は、防滑部材の用途に応じて、適宜設定することができる。例えば、防滑部材が靴の靴底用である場合には、弾性体１０の硬度は、ＪＩＳ  Ｋ  ６２５３−３：２０１２に基づくタイプＡデュロメータの硬さを５５〜７５の範囲とすることが好ましい。また、防滑部材がバット又はラケットのグリップ用である場合や、手袋又はウェア用である場合には、弾性体１０の硬度は、タイプＡデュロメータの硬さを４０〜６０の範囲とすることが好ましい。
【００３０】
なお、本明細書において、弾性体１０の表面上に分散されたハイドロゲル１２の平均粒子径とは、弾性体１０の表面に見られるハイドロゲル１２の粒子を１０〜２０個無作為に選択し、それらの粒子の長軸径を個々に測定して、それぞれについて得られた測定値を算術平均することによって求めることができる。また、弾性体１０の内部に分散されたハイドロゲル１２の平均粒子径については、弾性体１０の２つ以上の断面について同様の測定をそれぞれ行い、各断面について得られた測定値を算術平均することによって求めることができる。
【００３１】
エラストマー１１としては、接触する対象物に対して十分なグリップ性を発揮可能な、耐滑材料として一般的に用いられるエラストマーが使用される。そのようなエラストマーとしては、例えば、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、アクリロニトリルブタジエンゴム（ＮＢＲ）、ブチルゴム（ＩＩＲ）、シリコーンゴム（Ｓｉ）等の加硫ゴム、又は、スチレン系エラストマー（ＴＰＳ）、オレフィン系エラストマー（ＴＰＯ）、ウレタン系エラストマー（ＴＰＵ）、ポリエステル系エラストマー（ＴＰＥＥ）、ポリアミド系エラストマー（ＴＰＡ）ポリ塩化ビニル（ＰＶＣ）、エチレン−酢酸ビニル共重合体（ＥＶＡ）等の熱可塑性エラストマー等が挙げられる。これらは単独で使用されてもよく、複数種を組み合わせて使用されてもよい。
【００３２】
好ましくは、エラストマー１１は、防滑部材が使用される装着品又はスポーツ用品に求められる性質に応じて、適宜選択される。例えば、防滑部材が靴の靴底に使用される場合には、エラストマー１１として、引張強度や引裂強度、耐摩耗性に優れたＢＲ、ＳＢＲ、ＮＲ、ＩＲが好適に選択される。
【００３３】
エラストマー１１は、ハイドロゲル１２とは対照的に、撥水性が高いことが好ましい。例えば、エラストマー１１の接触角は、８０°以上が好ましく、１００°以上がより好ましい。
【００３４】
ハイドロゲル１２は、ハイドロゲル材料を、分散媒である水に分散させることによって形成されるゲルである。そのようなハイドロゲルには、例えば、ポリビニルアルコールゲル、アクリル系高分子ゲル、ウレタン系ゲル、ポリエチレングリコールゲル、ポリエチレンオキサイドゲル、シリコーンゲル等が含まれる。これらは１種のみが含まれていてもよく、複数種が含まれていてもよい。
ハイドロゲル１２が含有する分散媒の量は特に限定されないが、例えば、ハイドロゲル１２全体の１〜９９重量％であり、好ましくは、５〜２０重量％である。
なお、ハイドロゲルの分散媒としては、水に加えて親水性有機溶媒をさらに含んでいてもよい。そのような親水性有機溶媒としては、例えば、水酸基、アミノ基又はアミド基を備えた有機溶媒が挙げられる。
【００３５】
ハイドロゲル１２は、架橋体であってもよく、非架橋体であってもよい。もっとも、ハイドロゲル１２は、弾性体１０を含む防滑部材の使用時において、弾性体１０の表面に安定して存在している必要があるため、より安定している架橋体であることが好ましい。
【００３６】
ハイドロゲル１２が架橋体である場合には、ハイドロゲル１２は、架橋剤を添加して化学架橋された架橋体であることが好ましい。化学架橋された架橋体は、非可逆的に架橋されているため安定性が高いためである。もっとも、弾性体１０及びそれを備えた防滑部材の使用時及び製造時における温度又は機械的衝撃等によって、ハイドロゲル１２の架橋状態が実質的に崩れないのであれば、ハイドロゲル１２は、凍結融解法等により物理架橋された架橋体であってもよい。
【００３７】
ハイドロゲル１２が化学架橋された架橋体である場合には、ハイドロゲル１２は、架橋剤をさらに含んでいてもよい。架橋剤としては、例えば、硼砂等のホウ素化合物、チタンラクテート、チタンアミノエチルアミノエタノレート、チタントリエタノールアミネート等の有機チタン化合物、塩化ジルコニル等の有機ジルコニウム化合物などが挙げられる。なかでも、架橋剤は、耐摩耗性の観点から有機チタン化合物が好ましく、特に、架橋効率の非常に高いチタントリエタノールアミネートが好ましい。
化学架橋されたハイドロゲル１２に含まれる架橋剤の量は、ハイドロゲル１２が十分に架橋される限りにおいて特に限定されず、ハイドロゲル１２全体に対して１〜１０重量％であってもよく、１〜５重量％が好ましく、１〜２重量％がより好ましい。特に、架橋剤が架橋効率の高いチタントリエタノールアミネートである場合には、架橋剤がハイドロゲル１２全体に対して１〜２重量％含まれていれば、ハイドロゲル１２が十分に架橋されると考えられる。
【００３８】
特に、ハイドロゲル１２としては、ポリビニルアルコールゲルを含んでいるハイドロゲルが好ましい。ポリビニルアルコールゲルは、親水性が比較的高く、さらに、架橋体を形成した際の安定性が非常に高いためである。
ハイドロゲル１２がポリビニルアルコールゲルである場合には、ポリビニルアルコールゲルの親水性を高めるため、けん化度が高いことが好ましい。具体的には、ポリビニルアルコールのけん化度は、８０〜１００％が好ましく、８８〜１００％がより好ましく、９８〜１００％が最も好ましい。
【００３９】
他のハイドロゲル１２としては、シリコーンハイドロゲルを含んでいるハイドロゲルが好ましい。シリコーンハイドロゲルは水を内包しており、親水性が比較的高く、低弾性であるためである。
【００４０】
さらに他のハイドロゲル１２としては、例えば、ポリアクリルアミドゲル、ポリアクリル酸ナトリウム、ゲルポリアクリロニトリルゲル等のようなアクリル系高分子ゲル、又は、ウレタン系ゲルが挙げられる。これらのゲルもまた、親水性が比較的高いことで知られている。
【００４１】
なお、ハイドロゲル１２の分子量は、特に限定されない。ハイドロゲル１２の分子量は、例えば、弾性体１０の製造時における取扱い性の観点から、適宜選択することができる。
【００４２】
ハイドロゲル１２は、親水性が高いことが好ましい。ハイドロゲル１２の親水性が高いほど、対象物を濡らしている水Ｗが、ハイドロゲル１２が設けられた位置へと集まり易くなる。ハイドロゲル１２の接触角は、例えば、９０°以下が好ましく、５０°以下がより好ましい。
また、ハイドロゲル１２の親水性と、エラストマー１１の親水性との差が大きいことが好ましく、例えば、両者の間には１０°以上の差があることが好ましく、５０°以上の差があることがより好ましい。
【００４３】
また、ハイドロゲル１２は、圧縮弾性率が小さいことが好ましい。ハイドロゲル１２の圧縮弾性率が小さければ、ハイドロゲル１２が設けられた位置へと集まった水Ｗが、圧縮変形したハイドロゲル１２と対象物との間に保持されやすくなる。この観点から、ハイドロゲル１２の圧縮弾性率は、例えば、１０ＭＰａ以下が好ましく、１ＭＰａ以下がより好ましい。
また、ハイドロゲル１２の圧縮弾性率と、エラストマー１１の圧縮弾性率との差が大きいことが好ましく、例えば、両者の間には５ＭＰａ以上の差があることが好ましく、１０ＭＰａ以上の差があることがより好ましい。
なお、ハイドロゲル１２がエラストマー１１の内部にも分散している場合には、弾性体１０の圧縮弾性率及び硬度への影響を考慮しつつ、ハイドロゲル１２の圧縮弾性率を適切な値に設定することが好ましい。
【００４４】
本実施形態の弾性体１０は、防滑部材の使用時にハイドロゲル１２がエラストマー１１の表面から脱離することを抑制するため、さらにシランカップリング剤を含んでいてもよい。
シランカップリング剤としては、例えば、アルキルシラン、ビニルシラン、アミノシラン、メルカプトシラン、ビス（３−トリエトキシシリルプロピル）テトラサルファイド（Ｓｉ６９）等が挙げられ、ビス（３−トリエトキシシリルプロピル）テトラサルファイドが好適に使用される。これらは単独で使用されてもよく、複数種を組み合わせて使用されてもよい。
【００４５】
弾性体１０中におけるシランカップリング剤の含有量は、弾性体１０全体に対して０．１〜１０重量％であってもよく、０．２〜５重量％が好ましく、０．５〜１重量％がより好ましい。なお、弾性体１０中におけるシランカップリング剤の含有量が０．５〜１重量％である場合には、意外なことに、ハイドロゲルの混入に起因する弾性体１０の耐摩耗性の低下が大幅に抑制され、あるいは、弾性体１０の耐摩耗性が向上するといった効果が生じることが見出された。
【００４６】
また、本実施形態の弾性体１０は、上記成分に加えて、加硫剤、加硫促進剤、架橋促進剤、充填剤、可塑剤、酸化防止剤、紫外線吸収剤等、さらに他の任意の成分を含んでいてもよい。
【００４７】
本実施形態の弾性体１０は、上記各成分、すなわち、エラストマー１１材料と、ハイドロゲル１２材料と、任意にはシランカップリング剤とを、当業者が通常実施する任意の方法により混練することによって製造することができる。
例えば、混練方法としては、オープンロール又はニーダー等のロータリーにより、例えばＡ練り又はＢ練り工程により上記各成分を混練する方法を用いることができる。このとき、ニーダーを用いて混練すると、ハイドロゲル１２をより小さい粒子状でエラストマー１１中に分散させることができるため、より好ましい。
上記各成分を混練する際の温度は特に限定されず、例えば、８０〜２００℃で混練してもよく、好ましくは、１００〜１８０℃で混練してもよい。このとき、上記各成分を１００〜１８０℃の高い温度で混練すると、ハイドロゲル１２材料に含まれていた過剰な水分が除去されるため、混練時にハイドロゲル１２材料に起因してエラストマー１１の内部に生じ得る欠陥部が微細化され、それによって、得られる弾性体１０の機械的強度が比較的高くなる。
【００４８】
（装着品又はスポーツ用品）
本発明の装着品又はスポーツ用品は、上記弾性体１０によって構成される防滑部材（以下、防滑部材１０とも称する）を備えている。本発明の装着品又はスポーツ用品としては、使用時において使用者に着用若しくは装着される用品、又は、使用者が運動を行う際に使用される用品であれば特に限定されず、例えば、靴、ウェア、手袋、眼鏡、バット、ラケット、ゴルフクラブ等であってもよい。
【００４９】
図４は、一実施形態の装着品としての靴２０であって、靴底２３の地面に接触する位置に防滑部材１０が設けられた靴２０を示した概略図である。
該靴２０は、足の上面を覆うアッパー材２１と、アッパー材２１の下側に配置されている靴底としてのミッドソール２２及びアウターソール２３とを有している。詳細には、該靴２０は、地面と接する位置に配され、上記防滑部材１０が設けられたアウターソール２３と、アッパー材２１とアウターソール２３との間に配されたミッドソール２２とを有している。
なお、本実施形態では、靴２０はミッドソール２２及びアウターソール２３の両方を備えているが、靴２０は、必ずしもこれらの両方を備えていなくてもよい。すなわち、靴２０は、靴底として防滑部材１０が設けられたアウターソール２３のみを備え、ミッドソール２２を備えていなくてもよい。この場合、アウターソール２３は、ミッドソールに求められる緩衝性を確保するために、発泡体で形成されていてもよい。
【００５０】
図５は、靴２０における、防滑部材１０が設けられた靴底（アウターソール）２３の底面図である。
靴底２３では、図５に示されるように、靴底２３の長さ方向における位置を、爪先側末端を０％位置、踵側末端を１００％位置としたとき、靴底２３の該長さ方向における０％〜６０％位置の範囲内の領域（以下、靴底２３の前方領域とも称する）と、靴底２３の該長さ方向における７０％〜１００％位置の範囲内の領域（以下、靴底２３の後方領域とも称する）とに、防滑部材１０が設けられ得る。
好ましくは、防滑部材１０は、靴底２３の前方領域全体の５〜１００％を占める領域、靴底２３の後方領域全体の５〜１００％を占める領域、又はその両方に設けられる。
なお、本明細書において、靴底２３の長さ方向における０％〜６０％位置の範囲内の領域とは、爪先側末端及び踵側末端を通る長さ方向直線上において６０％位置となる点を通り、該直線と垂直に交差する６０％位置幅方向直線を規定し、該６０％位置幅方向直線よりも爪先側における靴底２３の領域をいう。同様に、靴底２３の長さ方向における７０％〜１００％位置の範囲内の領域とは、同様に規定される該７０％位置幅方向直線よりも踵側における靴底２３の領域をいう。また、これらの領域は、靴底２３の底面を、図５のようにして正面から見た際の面積により指定される。
【００５１】
特に好ましくは、靴底２３では、着用者の踵、中足指節関節及びつま先に対応する位置に、防滑部材１０が設けられる。靴底２３において、踵、中足指節関節及びつま先に対応する位置は、地面との接触が多くかつ接触面積が比較的大きくなるため、グリップ性が発揮されやすい。そのため、靴底２３のこれらの位置に防滑部材１０を配置することにより、靴２０のウェットグリップ性をより効果的に高めることができる。
【００５２】
もっとも、本発明の靴２０の靴底２３において、防滑部材１０が設けられている位置は、特に限定されない。例えば、防滑部材１０は、靴底２３の踵、中足指節関節又はつま先の少なくとも１箇所に対応する位置に設けられていてもよく、それらの位置とは異なる別の位置に設けられていてもよい。防滑部材１０は、靴底２３の前方領域のみに設けられていてもよく、後方領域のみに設けられていてもよい。さらに、防滑部材１０は、靴底２３の表面全体に設けられていてもよく、靴底２３全体が防滑部材１０により形成されていてもよい。
【００５３】
また、靴２０が高いウェットグリップ性を発揮するには、靴底２３に設けられた防滑部材１０は、地面と接触する際に、防滑部材１０のできる限り広い面で地面と接触することが好ましい。そのため、靴底２３に備えられた防滑部材１０は、従来知られる靴底用の防滑部材とは異なり、表面に大きな凹凸を有していないことが好ましく、平坦な表面を有していることがより好ましい。
【００５４】
本実施形態の靴２０は、靴底２３に備えられた防滑部材１０によって、非舗装面を含む様々な地面に対するウェットグリップ性が高められているが、なかでも、コンクリート、アスファルト等により舗装された路面に対するウェットグリップ性が特に高められている。対照的に、本実施形態の靴２０は、そのウェットブリップ性向上メカニズムの都合上、凍結した地面又は氷上ではウェットグリップ性の向上がほぼ見込めないことに注意が必要である。
【００５５】
なお、本実施形態の防滑部材１０は、表面にハイドロゲルが分散された弾性体１０により構成されているが、防滑部材は、このような弾性体１０と、表面にハイドロゲルが分散されていない、表面に防滑用の凹凸を有する従来の弾性体とが組み合わされたものであってもよい。また、そのような防滑部材は、ハイドロゲルが分散された表面とハイドロゲルが分散されていない表面との両方を備えた弾性体として、一体に成形されていてもよい。
【００５６】
図６は、本発明の装着品の一実施形態としてのラグビーウェア３０を示したものである。ラグビーウェア３０では、図６に示されるように、前身頃の胸部付近、並びに肩部及び脇部に、防滑部材１０が設けられ得る。
前身頃の胸部付近及び脇部は、ラグビーの試合時にボールを抱え込む際に対象物としてのボールに接触する部位である。そのため、これらの部位に防滑部材１０が設けられたラグビーウェア３０を着用したラグビープレイヤーは、汗で濡れたボールを滑り落としにくくなるという効果を得られる。
また、肩部は、ラグビーの試合時にスクラムを組む際に、対戦プレイヤーの肩と互いに接触する部位である。そのため、この部位に防滑部材１０が設けられたラグビーウェア３０を着用したラグビープレイヤーは、スクラムを組む際に滑りにくくなるという効果を得られる。
【００５７】
図７は、本発明の装着品の一実施形態としてのスポーツ用手袋４０を示したものである。スポーツ用手袋４０では、図７に示されるように、各指骨における関節と関節との間、並びに中手骨の先端付近に、防滑部材１０が設けられ得る。
これらの部位に防滑部材１０が設けられたスポーツ用手袋４０を着用したプレイヤーは、把持している水や汗に濡れた対象物を滑り落としにくくなるという効果を得られる。
【００５８】
本発明のスポーツ用品の一実施形態では、バット、ラケット又はゴルフクラブのようなスポーツ用品のグリップ部に、防滑部材１０が設けられ得る。このようなグリップ部に防滑部材１０が設けられたスポーツ用品は、グリップ部が水や汗により滑りにくくなるため、使用者が該スポーツ用品を安定的に保持し易くなるという効果を得られる。
【００５９】
以上のように、本実施形態の装着品又はスポーツ用品用の防滑部材は、エラストマーとハイドロゲルとを備えた弾性体により構成されており、ハイドロゲルの少なくとも一部が、弾性体の表面全体にわたって分散されているため、水で濡れた対象物に対しても高いグリップ性を発揮することができ、したがって、ウェットグリップ性が向上する。
また、本実施形態の装着品又はスポーツ用品は、前記防滑部材を備えているため、ウェットグリップ性が向上した装着品又はスポーツ用品を提供することができる。
【００６０】
なお、本発明に係る装着品又はスポーツ用品用の防滑部材、装着品及びスポーツ用品は、上記実施形態の構成に限定されるものではない。また、本発明に係る装着品又はスポーツ用品用の防滑部材、装着品及びスポーツ用品は、上記した作用効果によって限定されるものでもない。本発明に係る装着品又はスポーツ用品用の防滑部材、装着品及びスポーツ用品は、本発明の要旨を逸脱しない範囲で種々の変更が可能である。
【００６１】
また、ここではこれ以上の詳細な説明を繰り返して行うことをしないが、上記に直接的に記載がされていない事項であっても、装着品又はスポーツ用品用の防滑部材、装着品及びスポーツ用品について従来公知の技術事項については、本発明においても適宜採用可能である。
【実施例】
【００６２】
以下、本発明の具体的な実施例及び比較例を挙げることにより、本発明を明らかにする。なお、本発明は以下の実施例に限定されない。【００６３】
（加硫ゴム内にハイドロゲル粒子が分散した弾性体）
エラストマーとしての加硫ゴムの原料として、以下の材料を使用した。
・ポリマー：ＩＲ２２００（日本ゼオン（株）製、イソプレンゴム）  １００重量部
・加工助剤：ステアリン酸５０Ｓ（新日本理化（株）製、ビーズ形状）  ２重量部
・活性剤：活性亜鉛華Ｎｏ．２（本荘ケミカル（株）製）  ５重量部
ＰＥＧ＃４０００（日本油脂（株）製）  １重量部
・充填材：ＶＮ３（デグサジャパン（株）製、シリカ系無機充填材）  ３５重量部
・可塑剤：Ｐ−２００（ＪＴＸＧ（株）製、プロセスオイル）  ２０重量部
・カップリング剤：Ｓｉ６９（デグサジャパン（株）製、ビス［３−（トリエトキシシリル）プロピル］ペルテトラスルフィド、ゴム／シリカ界面用）  ３．５重量部
・老化防止剤：ノクラック２００（大内新興化学工業（株）製、２，６−ジ−ｔｅｒｔ−ブチル−４−メチルフェノール）  １重量部
・加硫剤：硫黄＃２００（細井化学（株）製）  ２重量部
・加硫促進剤：アクチングＳＬ（三菱ケミカル（株）製、有機アミン）  １重量部
ノクセラーＤ（大内新興化学工業（株）製、ＤＰＧ）  ２重量部
ノクセラーＤＭ（大内新興化学工業（株）製、ＭＢＴＳ）  ２重量部【００６４】
また、ハイドロゲルとしてのポリビニルアルコールゲルの原料として、以下の材料を使用した。
・ポリビニルアルコール：１６５−１７９１５（富士フィルム和光純薬（株）製。けん化度８０ｍｏｌ％）
：１６０−０３０５５（富士フィルム和光純薬（株）製。けん化度８８ｍｏｌ％）
：１６０−１１４８５（富士フィルム和光純薬（株）製。けん化度９８ｍｏｌ％）
・可塑剤：イオン交換水
・架橋剤：ＴＣ−４００（マツモトファインケミカル（株）製。チタンジイソプロポキシビス（トリエタノールアミネート））
これらの材料を以下の表１に示される重量比により配合して、ポリビニルアルコールゲル（ａ）〜（ｇ）を調製した。【００６５】
【表１】
0006909948.tif 000002
【００６６】
また、上記ゴム原料に含まれるシランカップリング剤の他に、加硫ゴムとポリビニルアルコールゲルとの間の界面をカップリングするための追加のシランカップリング剤が使用される場合には、以下のシランカップリング剤を使用した。
・カップリング剤：Ｓｉ６９（デグサジャパン（株）製、ビス［３−（トリエトキシシリル）プロピル］ペルテトラスルフィド、ゴム／ＰＶＡゲル界面用）【００６７】
実施例１〜１５
以下のようにして、加硫ゴムの表面及び内部にポリビニルアルコールゲル粒子が分散されている弾性体を、それぞれ作製した。
まず、上述の加硫ゴムの原料の各材料のうち、加硫剤、加硫促進剤を除いた全ての材料を、ニーダー（装置名：ＤＳ３−１０ＭＷＢ、日本スピンドル製造（株）製）を用いて８０〜１３０℃条件下で１５分混練した。
これにより得られたゴム原料と、上記表１から選択されるポリビニルアルコールゲルと、場合により追加のシランカップリング剤とを、以下の表２に示される配合比率により配合して、上記加硫剤及び加硫促進剤と共に、オープンロール（装置名：ＫＤ−Ｍ２−８、利拿機械工業股フン有限公司（ＫＮＥＡＤＥＲＭＡＣＨＩＮＥＲＹ ＣＯ．， ＬＴＤ．製）を用いて２５〜６０℃条件下で１０分混練した。
このようにして得られた弾性体原料を、平板状の金型内に導入し、装置名：ラム径１２”１５０トン（二名工機（株）製）を用いて１６０℃条件下で５分間プレスすることによって、２ｍｍ厚の平板状に成型された弾性体を得た。得られた弾性体では、後述するポリビニルアルコールゲル被覆率の測定により、加硫ゴムの表面に、混練により微粒子化したポリビニルアルコールゲル粒子（平均粒子径：１００〜２００μｍ）が分散されていることが確認された。【００６８】
比較例１
ポリビニルアルコールゲルを混練しないことを除いて、実施例１〜１５と同様の方法により、２ｍｍ厚の平板状に成型された弾性体を得た。【００６９】
ポリビニルアルコールゲル被覆率の測定
実施例１〜１５の弾性体を、フルオロセインナトリウム塩を１〜１００ｐｐｍ含む水溶液中に１時間浸漬させた。続いて、該水溶液中から弾性体を取り出し、不織布を用いて弾性体に付着した水溶液を拭き取った後、暗室にて弾性体の表面に青色光を照射した。該表面では、ポリビニルアルコールゲルに起因する緑色の蛍光が見られた。
この蛍光を示している弾性体の表面をカメラにて撮像し、緑色の輝度分布を得ることにより、弾性体の表面にポリビニルアルコールゲルが露出している面積の比率（ポリビニルアルコールゲル被覆率）を算出した。【００７０】
硬度測定
実施例１〜１５及び比較例１の弾性体の硬度を、アスカーＡ型硬度計として高分子計器（株）製「アスカーゴム硬度計Ａ型」を用いて測定した。結果を以下の表２に示す。【００７１】
摩擦試験１
実施例１〜１５及び比較例１の弾性体の静摩擦係数及び動摩擦係数を、水で濡らした弾性体上にプローブを滑らせることにより測定した。具体的には、雰囲気温度２４℃、相対湿度７５％ＲＨの条件下、平面状に成型された弾性体の表面を水で濡らして、水で濡れた弾性体の表面上に、円柱状のアルミ製プローブ（直径１０ｍｍ、長さ６．０ｍｍ）を、弾性体の該表面と該円柱の側面とが接触するように配置した。その後、該円柱を、垂直荷重０．９８１Ｎ、滑り速度１０．０ｍｍ／ｓで、プローブの長さ方向に直交する方向に弾性体の表面上を滑らせて、その際の静摩擦係数及び動摩擦係数を測定した。【００７２】
摩擦試験２
摩擦試験を行う前に、あらかじめ実施例１〜１５及び比較例１の弾性体を、雰囲気温度と同温の水中に配置し、そのまま１時間放置した。その後、該弾性体を水中より取り出した後、摩擦試験１と同様の方法によりそれらの静摩擦係数及び動摩擦係数を測定した。【００７３】
これらの摩擦試験により得られた実施例１〜１５及び比較例１の弾性体の静摩擦係数及び動摩擦係数を、以下の表２に示す。
【表２】
0006909948.tif 000003
【００７４】
摩擦試験の評価
上記摩擦試験に対する評価を、表２に示される結果に基づく図８〜１２を用いて以下に説明する。【００７５】
ハイドロゲルによる効果
図８及び図９は、比較例１及び実施例１〜６の弾性体に関する、摩擦試験１における静摩擦係数及び動摩擦係数とポリビニルアルコールゲル配合量との関係を表す図である。
図８及び図９からわかるように、加硫ゴムの表面にハイドロゲル粒子が分散された実施例１〜６の弾性体は、ハイドロゲルを含まない比較例１の弾性体に比べて、水に濡れた状態における静摩擦係数及び動摩擦係数の両方が大幅に高められている。
また、図９に示される実施例４〜６の弾性体は、加硫ゴムとハイドロゲルとの間の界面をカップリングするための追加のシランカップリング剤を含んでいるが、それを含まない図８に示される実施例１〜３の弾性体と同等の静摩擦係数及び動摩擦係数を示すこともわかる。【００７６】
加硫ゴムとハイドロゲルとの間の界面をカップリングするシランカップリング剤による効果
図１０及び図１１は、比較例１及び実施例１〜６の弾性体に関する、摩擦試験２における静摩擦係数及び動摩擦係数とポリビニルアルコールゲル配合量との関係を表す図である。
図１０からわかるように、実施例１〜３の弾性体は、水中に１時間放置されることにより、ハイドロゲルによる静摩擦係数及び動摩擦係数の向上効果が失われている。これは、これらの弾性体では、水中に長く放置されると、加硫ゴムの表面からハイドロゲルの粒子が脱離してしまうことに起因すると考えられる。
これに対し、図１１に示される実施例４〜６の弾性体は、水中に１時間放置された後であっても、ハイドロゲルによる静摩擦係数及び動摩擦係数の向上効果を保っていることがわかる。これは、加硫ゴムとハイドロゲルとの間の界面をカップリングするシランカップリング剤により、加硫ゴムの表面とハイドロゲルの粒子とが強固に結合されているため、加硫ゴムの表面からハイドロゲルの粒子が脱離し難いためと考えられる。
したがって、実施例４〜６の弾性体は、実施例１〜３の弾性体に比べて、水に濡れた状況下で使用される際における耐久性が大きく高められていることがわかる。【００７７】
追加のシランカップリング剤の配合量による影響
図１２及び図１３は、実施例２、４及び７〜９の弾性体に関する、摩擦試験１及び２における静摩擦係数及び動摩擦係数と追加のシランカップリング剤配合量との関係を表す図である。
図１２からわかるように、これらの弾性体では、追加のカップリング剤の配合量が変化していても、ハイドロゲルによる静摩擦係数及び動摩擦係数の向上効果にほぼ影響を与えない。一方で、図１３によれば、追加のカップリング剤の配合量を増やすと、水中に放置されることによる静摩擦係数及び動摩擦係数の低下が効果的に抑制されていることがわかる。
なお、図１３では、追加のシランカップリング剤の配合量が１％である実施例９の弾性体において静摩擦係数及び動摩擦係数の低下が十分に抑制されており、それ以上にシランカップリング剤が配合されても、静摩擦係数及び動摩擦係数への影響があまり見られない。そのため、実施例９の弾性体では、静摩擦係数及び動摩擦係数の低下が最も効率的に抑制されていることがわかる。【００７８】
ハイドロゲルの架橋剤配合量による影響
図１４及び図１５は、実施例４及び１０〜１３の弾性体に関する、摩擦試験１及び２における静摩擦係数及び動摩擦係数とポリビニルアルコールゲルに含まれる架橋剤の配合量との関係を表す図である。
図１４からわかるように、これらの弾性体では、ハイドロゲルに含まれる架橋剤によっては、ハイドロゲルによる静摩擦係数及び動摩擦係数の向上効果は大きく変わらない。一方で、図１５によれば、架橋剤が含まれていないハイドロゲルに比べて、架橋剤が含まれているハイドロゲルを用いると、水中に放置された後の静摩擦係数及び動摩擦係数の低下が効果的に抑制されることがわかる。
なお、図１５では、ハイドロゲルの架橋剤配合量が０．０２％である実施例１１の弾性体において静摩擦係数及び動摩擦係数の低下が十分に抑制されており、それ以上に架橋剤が含まれていても、静摩擦係数及び動摩擦係数を効果的に高めることが難しいことがわかる。そのため、実施例１１の弾性体では、静摩擦係数及び動摩擦係数が最も効率的に高められていることがわかる。【００７９】
ポリビニルアルコールゲルのけん化度による影響
図１６及び図１７は、実施例４、１４及び１５の弾性体に関する、摩擦試験１及び２における静摩擦係数及び動摩擦係数とポリビニルアルコールゲルのけん化度との関係を表す図である。
図１６及び図１７からわかるように、ポリビニルアルコールゲルのけん化度が高いほど、これらの弾性体の静摩擦係数及び動摩擦係数が効果的に高められていることがわかる。これは、加硫ゴムの表面上に分散されたポリビニルアルコールゲルのけん化度が高いほど、ポリビニルアルコールゲルの親水性がより高くなるため、弾性体の表面と該表面上を滑る円柱との間に介在する水がポリビニルアルコールゲルの存在する位置へと引き寄せられることによる生じる水の局在化効果がより顕著になることに起因すると考えられる。【００８０】
以上のように、加硫ゴムの表面にハイドロゲル粒子が分散された実施例１〜１５の弾性体は、ハイドロゲルを含まない比較例１の弾性体に比べて、水に濡れた状態における摩擦係数、すなわち、ウェットグリップ性が大幅に高められていることがわかる。【００８１】
（シリコーンゴムの表面上にハイドロゲル粒子が分散した弾性体）
エラストマーの材料として、熱硬化性シリコーンゴムを使用した。【００８２】
また、ハイドロゲルの材料として、以下のポリビニルアルコールゲル材料及びシリコーンハイドロゲル材料のいずれかを使用した。
・ポリビニルアルコールゲル材料：上記の表１に示されるポリビニルアルコールゲル（ａ）を−１９６℃にて冷凍して粉砕した冷凍粉砕粒子（平均粒子径：１０〜１００μｍ）。
・シリコーンハイドロゲル材料：市販のコンタクトレンズであるｃｏｍｆｉｌｃｏｎ  Ａ（クーパービジョン社製、シリコーンハイドロゲルレンズ）を裁断したシリコーンハイドロゲル粒子（平均粒子径：１ｍｍ）【００８３】
比較例２
直径１４２ｍｍ、曲率半径７１ｍｍの凹面半球形状の時計皿上に、未硬化のシリコーンゴムを注いで時計皿を満たし、８０℃条件下にて９０分加熱して時計皿上のシリコーンゴムを硬化させた。シリコーンゴムが完全に硬化した後、硬化したシリコーンゲルからなる、時計皿の凹面形状に対応する凸形状を備えた弾性体を時計皿から取り出した。【００８４】
実施例１６
時計皿上に未硬化のシリコーンゴムを注ぐ前に、該時計皿の凹面上にポリビニルアルコールゲルの冷凍粉砕粒子を分散配置させたことを除いて、比較例２と同様の方法で弾性体を得た。得られた弾性体は、硬化したシリコーンゴムの凸状表面上に、時計皿上に分散されていたポリビニルアルコールゲル粒子を備えていた。【００８５】
実施例１７
未硬化のシリコーンゴムの代わりに、未硬化のシリコーンゴムとポリビニルアルコールゲルの冷凍粉砕粒子とを混合した混合液を時計皿に注いだことを除いて、比較例２と同様の方法で弾性体を得た。得られた弾性体は、硬化したシリコーンゴムの内部及び表面上に、ポリビニルアルコールゲル粒子を備えていた。【００８６】
実施例１８
ポリビニルアルコールゲルの冷凍粉砕粒子の代わりに、シリコーンハイドロゲル粒子を時計皿の凹面上に分散配置したことを除いて、比較例２と同様の方法で弾性体を得た。得られた弾性体は、硬化したシリコーンゴムの凸状表面上に、時計皿上に分散されていたシリコーンハイドロゲル粒子を備えていた。【００８７】
摩擦試験３
実施例１６〜１８及び比較例２の弾性体の静摩擦係数及び動摩擦係数を、水で濡らしたガラス板上にこれらの弾性体を滑らせることにより測定した。具体的には、雰囲気温度２４℃、相対湿度７５％ＲＨの条件下、平面状のガラス板の表面を水で濡らして、水で濡れたガラス板の表面上に、弾性体の凸状表面とガラス板とが接触するように弾性体を配置した。その後、弾性体を、垂直荷重０．９８１Ｎ、滑り速度１０．０ｍｍ／ｓでガラス板の表面上を滑らせて、その際の静摩擦係数及び動摩擦係数を測定した。【００８８】
上記摩擦試験により得られた実施例１６〜１８及び比較例２の弾性体の静摩擦係数及び動摩擦係数を、以下の表３に示す。
【表３】
0006909948.tif 000004
【００８９】
摩擦試験の評価
表３に示される結果からわかるように、シリコーンゴム表面上にハイドロゲル粒子が分散された実施例１６〜１８の弾性体においても、ハイドロゲルを含まないシリコーンゴムのみからなる比較例２の弾性体に比べて、水に濡れた状態における静摩擦係数及び動摩擦係数、すなわち、ウェットグリップ性が大幅に高められている。
さらに、実施例１６〜１８によれば、シリコーンゴム表面上にハイドロゲル粒子が分散されてさえいれば、ハイドロゲル粒子による静摩擦係数及び動摩擦係数の向上効果は、ハイドロゲル粒子がシリコーンゴムの内部にあってもなくても発揮されることがわかる。また、ハイドロゲルとしてポリビニルアルコールゲル又はシリコーンハイドロゲルのどちらを使用した際であっても、水に濡れた状態における静摩擦係数及び動摩擦係数が高められることがわかる。【００９０】
（上記弾性体を備えた靴底部材）
エラストマーとして上述のシリコーンゴム材料を、ハイドロゲルとして上述のポリビニルアルコールゲル材料（ａ）の冷凍粉砕粒子を使用した。【００９１】
比較例３
時計皿の代わりに、地面と接触する面である底面が平坦な形状となった靴用のアウターソール（足長２７ｃｍ）の形状に対応した靴底用金型を用いたことを除いて、比較例２と同様の方法で弾性体を得た。【００９２】
実施例１９
靴底用金型内に未硬化のシリコーンゴムを注ぐ前に、靴底用金型内の底面にポリビニルアルコールゲルの冷凍粉砕粒子を分散配置させたことを除いて、比較例２と同様の方法で弾性体を得た。得られた弾性体は、アウターソールの底面側表面上に、靴底用金型内に分散されていたポリビニルアルコールゲル粒子を備えていた。【００９３】
摩擦試験４
実施例１９及び比較例４の弾性体の静摩擦係数及び動摩擦係数を、ＪＩＳ  Ｔ８１０１に準拠して測定した。具体的には、アウターソールを有さない靴の靴底に、実施例１９及び比較例４の弾性体を固定した後、雰囲気温度２４℃、相対湿度７５％ＲＨの条件下、平面状の鉄板の表面を水で濡らして、水で濡れた鉄板の表面上に、弾性体の底面と鉄板とが接触するように、弾性体を備えた靴を配置した。その後、弾性体を、垂直荷重５００Ｎ、滑り速度３００ｍｍ／ｓで鉄板の表面上を滑らせて、その際の静摩擦係数及び動摩擦係数を測定した。【００９４】
上記摩擦試験により得られた実施例１９及び比較例３の弾性体の静摩擦係数及び動摩擦係数を、以下の表４に示す。
【表４】
0006909948.tif 000005
【００９５】
摩擦試験の評価
表４に示される結果からわかるように、シリコーンゴム表面上にハイドロゲル粒子が分散された実施例１９の弾性体は、靴用の靴底部材であるアウターソールの形状において、アウターソールとして使用される場合であっても、ハイドロゲルを含まない比較例３のアウターソール形状の弾性体に比べて、水に濡れた状態における静摩擦係数及び動摩擦係数、すなわち、ウェットグリップ性が大幅に高められている。
【図１】
0006909948.tif 000006
【図２】
0006909948.tif 000007
【図３】
0006909948.tif 000008
【図４】
0006909948.tif 000009
【図５】
0006909948.tif 000010
【図６】
0006909948.tif 000011
【図７】
0006909948.tif 000012
【図８】
0006909948.tif 000013
【図９】
0006909948.tif 000014
【図１０】
0006909948.tif 000015
【図１１】
0006909948.tif 000016
【図１２】
0006909948.tif 000017
【図１３】
0006909948.tif 000018
【図１４】
0006909948.tif 000019
【図１５】
0006909948.tif 000020
【図１６】
0006909948.tif 000021
【図１７】
0006909948.tif 000022